САДКОСТЬ БУМАЖНОЙ ПРОДУКЦИИ

1. Способ обработки суспензии целлюлозной массы, включающий (i) стадию воздействия на волокна целлюлозы водного раствора марганцевого катализатора переходного металла и пероксида водорода при рН 6-13 и (ii) размол целлюлозы до достижения значения Шоппер-Риглер (SR) 10-90° и переработку полученной массы в бумагу, ткань или картон, причем марганцевый катализатор переходного металла присутствует в концентрации 0,0001-1 кг/т абсолютно сухой целлюлозы и пероксид водорода присутствует в концентрации 0,1-100 кг/т абсолютно сухой целлюлозы, предварительно готовят марганцевый катализатор переходного металла из моноядерного Mn(II), Mn(III), Mn(IV) или двухъядерного Mn(II)Mn(II), Mn(II)Mn(III), Mn(III)Mn(III), Mn(III)Mn(IV) или Mn(IV)Mn(IV) и лиганда переходного металла формулы (I):
,
где Q=;
p=3;
2
1
R независимо выбран из водорода, C1-С6-алкила, COH, CCOOH, и пиридин-2-илметила;
1
2
3
4
R, R, R и R независимо выбраны из Н, С1-С4-алкила, С1-С4-алкилгидрокси.
2. Способ по п.1, в котором марганцевый катализатор переходного металла присутствует в концентрации 0,0005-0,2 кг/т абсолютно сухой целлюлозы и пероксид водорода присутствует в концентрации 0,1-25 кг/т абсолютно сухой целлюлозы.
3
2
5
2
2
2
3. Способ по п.1, в котором R независимо выбран из водорода, СН, СН, CHCHOH и СНСООН.
3
2
5
2
2
2
4. Способ по п.2, в котором R независимо выбран из водорода, СН, СН, СНСНОН и СНСООН.
1
2
3
4
5. Способ по пп.1, в котором R, R, R, R и R независимо выбраны из: Н и Me.
1
2
3
4
6. Способ по пп.2, в котором R, R, R, R и R независимо выбраны из: Н и Me.
1
2
3
4
7. Способ по пп.3, в котором R, R, R, R и R независимо выбраны из: Н и Me.
1
2
3
4
8. Способ по пп.4, в котором R, R, R, R и R независимо выбраны из: Н и Me.
3
9. Способ по п.1, в котором катализатор получают из 1,4,7-триметил-1,4,7-триазациклононана (Ме-TACN).
3
10. Способ по п.2, в котором катализатор получают из 1,4,7-триметил-1,4,7-триазациклононана (Ме-TACN).
11. Способ по пп.1-10, в котором проводят процесс размола массы до достижения значения Шоппер Риглера (Shopper Riegler) (SR) 10-30° для производства бумажной салфетки.
12. Способ по пп.1-10, в котором проводят процесс размола массы до достижения значения Шоппер Риглера (Shopper Riegler) (SR) 15-50° для производства печатной и писчей бумаги.
13. Способ по пп.1-10, в котором проводят процесс размола массы до достижения значения Шоппер Риглера (Shopper Riegler) (SR) 50-90° для производства кальки.
14. Способ по пп.1-10, в котором проводят процесс размола механической массы до достижения значения Шоппер Риглера (Shopper Riegler) (SR) 20-80°.
15. Способ по пп.1-10, в котором катализатор и пероксид водорода добавляют в массу в устройстве, выбранном из: гидроразбавителя; массного бассейна с высокой плотностью массы; массомойки; массного бассейна выдержки; массного бассейна для выравнивания концентрации массы; мешального бассейна; измельчителя; бака разжижения пульпы; и массного бассейна для хранения массы.
16. Способ по п.15, в котором измельчитель выбран из: размольных станков; голландских молотильных барабанов; конических измельчителей с малым углом; измельчителей со средним углом; измельчителей с широким углом скольжения; однодисковых измельчителей; двухдисковых измельчителей; мультидисковых измельчителей.
17. Способ по пп.1-10, в котором катализатор и пероксид водорода добавляют в массу во время одной из стадий отбеливания для обработки химической, механической или макулатурной массы.
18. Способ по п.17, в котором катализатор и пероксид водорода добавляют в массу в устройстве, выбранном из смесителя массы; отбельной башни, трубы для удержания массы; массомойки; сборника-аккумулятора массы; пароструйного смесителя; и размольного станка.
19. Способ по пп.1-10, в котором предварительно проводят стадию отбеливания целлюлозного волокна.
20. Способ по пп.1-10, в котором раствор, содержащий катализатор и пероксид водорода, включает 0,01-50 кг/т абсолютно сухой целлюлозы органического комплексообразователя, причем комплексообразователь выбран из аминофосфонатного комплексообразователя и карбоксилатного комплексообразователя.
21. Способ по п.20, в котором комплексообразователь выбирай из: натриевой соли диэтилентриаминпента(метиленфосфоновой кислоты), MGDA (метилглициндиацетата), GLDA (диацетат глутаминовой кислоты), IDS (иминодисукцината), ЕДДС (этилендиаминдисукцината), ЭДТА (этилендиаминтетраацетата) и DTPA (диэтилентриаминпентаацетата).
22. Способ по пп.1-10, в котором потребление энергии при размоле контролируют и основывают на пороге энергопотребления при переработке массы в бумагу, ткань или картон.
23. Применение водного раствора марганцевого катализатора переходного металла и пероксида водорода при рН 6-13, при котором предварительно формируют марганцевый катализатор переходного металла из моноядерного Mn(II), Mn(III), Mn(IV) или двухъядерного Mn(II)Mn(II), Mn(II)Mn(III), Mn(III)Mn(III), Mn(III)Mn(IV) или Mn(IV)Mn(IV) и лиганда формулы (I):
,
где Q=;
p=3;
2
1
R независимо выбран из водорода, C1-С6-алкила, COH, CCOOH и пиридин-2-илметила;
1
2
3
4
R, R, R и R независимо выбраны из Н, С1-С4-алкила и С1-С4-алкилгидрокси, для повышения садкости волокон целлюлозы в процессе размола.
24. Применение по п.23, в котором применение включает способ по пп.1-10.
25. Бумага, ткань или картон, которые получены способом по пп.1-10 или применением по п.23.